(57)【要約】  装飾的な外観を伴う基材であって、エポキシ及び／又はヒドロキシル基を含有する樹脂成分、硬化剤成分及び特殊効果顔料でできた硬化したコーティングを含み、特殊効果顔料が硬化したコーティング中で非均質に分配されている、基材。【特許請求の範囲】
【請求項１】
装飾的な外観を伴う基材であって、エポキシ及び／又はヒドロキシル基を含有する樹脂成分、硬化剤成分及び特殊効果顔料でできた硬化したコーティングを含み、特殊効果顔料が該硬化コーティング中で不均一に分布している、基材。
【請求項２】
樹脂成分が、ビスフェノールエポキシ誘導体、ポリグリコールエポキシ及びそれらの誘導体、並びに脂肪族モノエポキシ及びそれらの誘導体からなる群から選択したエポキシの一つ又は混合物から選択したエポキシ樹脂である、請求項１に記載された基材。
【請求項３】
エポキシ樹脂が以下からなる群から選択した一つ又は混合物から選択される、請求項２に記載された基材：
Ａ．以下の化学式のビスフェノールＡジグリシジルエーテル
【化１】
2008511692.tif 000011
Ｂ．ビスフェノールＡ水素化ジグリシジルエーテル
【化２】
2008511692.tif 000012
Ｃ．以下の化学式のビスフェノールＦジグリシジルエーテル
【化３】
2008511692.tif 000013
及びそれらの異性体；
Ｄ．ポリグリコールエポキシ及びそれらの誘導体；並びに
Ｅ．脂肪族モノエポキシ、及びそれらの誘導体。
【請求項４】
エポキシ樹脂成分のエポキシ当量（ＥＥＷ）が１６０〜２４０である、請求項１〜３のいずれか１項に記載された基材。
【請求項５】
硬化剤がアミン硬化剤である、請求項２〜４のいずれか１項に記載された基材。
【請求項６】
アミン硬化剤が、線状多官能アミン；修飾脂肪族アミン；脂環式アミン、及びそれらの誘導体；並びに芳香族アミンを含む群から選択した一つ又は二以上のアミンから選択される、請求項５に記載された基材。
【請求項７】
アミン硬化剤が脂環式アミンである、請求項５に記載された基材。
【請求項８】
アミン硬化剤がポリエーテルアミンである、請求項５に記載された基材。
【請求項９】
樹脂成分がヒドロキシル基含有樹脂である、請求項１に記載された基材。
【請求項１０】
前記ヒドロキシル基含有樹脂成分がヒドロキシル化ポリエステル及び／又はヒドロキル化アクリルの一つ又は混合物を含む、請求項９に記載された基材。
【請求項１１】
ヒドロキシル基含有樹脂がヒドロキシル化アクリル樹脂である、請求項１０に記載された基材。
【請求項１２】
ヒドロキシル基含有樹脂が脂肪族ヒドロキシル基含有樹脂である、請求項９〜１１のいずれか１項に記載された基材。
【請求項１３】
硬化剤がイソシアネート硬化剤である、請求項９〜１２のいずれか１項に記載された基材。
【請求項１４】
樹脂成分が１０００ｃｐｓ〜５０００ｃｐｓの粘性を有する、請求項１〜１３のいずれか１項に記載された基材。
【請求項１５】
樹脂成分が２５００ｃｐｓ〜４５００ｃｐｓの粘性を有する、請求項１４に記載された基材。
【請求項１６】
特殊効果顔料は、透明効果の顔料；発光顔料；熱変色性及び光発色性顔料からなる群から選択した顔料の一つ又は混合物から選択される、請求項１〜１５のいずれか１項に記載された基材。
【請求項１７】
基材に適用して硬化したコーティングを創成するコーティング組成物の総質量に対して、特殊効果顔料は５％未満の量で存在する、請求項１〜１６のいずれか１項に記載された基材。
【請求項１８】
基材に適用するコーティング組成物の総質量に対して、特殊効果顔料は２％未満の量で存在する、請求項１７に記載された基材。
【請求項１９】
基材に適用するコーティング組成物の総質量に対して、特殊効果顔料は約０．１〜約１％の量で存在する、請求項１７に記載された基材。
【請求項２０】
コーティング組成物の粘性が、基材への適用及び硬化したコーティングを創成するための硬化前は、１０００ｃｐｓ〜５０００ｃｐｓである、請求項１〜１９のいずれか１項に記載された基材。
【請求項２１】
基材への適用前のコーティング組成物の粘性が２５００ｃｐｓ〜４５００ｃｐｓである、請求項２０に記載された基材。
【請求項２２】
基材への適用前の組成物の粘性が３０００ｃｐｓ〜４０００ｃｐｓである、請求項２０に記載された基材。
【請求項２３】
基材に適用されそして硬化したコーティングを創成するために硬化されたコーティング組成物が懸濁助剤を含んでなる、請求項１〜２２のいずれか１項に記載された基材。
【請求項２４】
懸濁助剤が、ベントナイト及び／又はヘクトライト粘土を含む有機的に修飾した粘土、ヒュームドシリカ、アタパルガイト、修飾した尿素及びポリアミドからなる群から選択した懸濁助剤の一つ又は混合物から選択される、請求項２３に記載された基材。
【請求項２５】
コーティング組成物の総質量に対して、懸濁助剤は５質量％までの量で存在する、請求項２３又は２４に記載された基材。
【請求項２６】
基材に適用されそして硬化したコーティングを創成するために硬化されたコーティング組成物が透明着色剤を含んでなる、請求項１〜２５のいずれか１項に記載された基材。
【請求項２７】
コーティング組成物の総質量に対して、透明着色剤はコーティング組成物中に５質量％までの量で存在する、請求項２６に記載された基材。
【請求項２８】
コーティング厚が０．１ｍｍ〜５ｍｍである、請求項１〜２７のいずれか１項に記載された基材。
【請求項２９】
コーティング厚が０．５ｍｍ〜３ｍｍである、請求項２８に記載された基材。
【請求項３０】
請求項１〜２９のいずれか１項に記載された基材を含んでなる物品。
【請求項３１】
装飾的な外観を伴う基材を形成する方法であって、
エポキシ及び／又はヒドロキシル基を含有する樹脂成分、硬化剤成分及び特殊効果顔料を含むコーティング組成物を基材に適用すること、
基材（そこでは特殊効果顔料がコーティング組成物中で不均一に分散されている）に適用したコーティング組成物中にパターンを創成すること、
コーティング組成物の表面が安定化することを可能にすること、及び
コーティング組成物を硬化すること、を含んでなる方法。
【請求項３２】
コーティング組成物中にパターンを創成することにはコーティング組成物を介して器具を引きずることを含んでなる、請求項３１に記載された方法。
【請求項３３】
コーティング組成物が０．１〜５ｍ２／ｌの量で適用される、請求項３１又は３２に記載された方法。
【請求項３４】
コーティング組成物が０．５〜３ｍ２／ｌの量で適用される、請求項３３に記載された方法。
【請求項３５】
コーティング組成物が少なくとも５０℃の温度で硬化される、請求項３１〜３４のいずれか１項に記載された方法。
【発明の詳細な説明】
【技術分野】
【０００１】
本発明は新しい装飾的な外観を有する物品、及びこれらの新しい装飾的な外観を伴う物品の製造方法に関係する。
【背景技術】
【０００２】
伝統的に、家庭用のそして商業用の表面、例えばキッチンベンチのトップ、キッチンの流し台のはねよけ板(splash back)、床のカバー、テーブルトップ及びこれらの類似品は、簡単に掃除され、耐久性があり、清潔であり、そして耐摩耗性であることが求められる塗装面である。これらの特徴はこれらの表面が概して適当にカバーされることを意味する。タイルは光沢のある外観及び滑らかで清掃が簡単な表面をもたらす表面カバーリングの一つの例である。木製の床は耐摩耗性をもたらす硬質ポリウレタンコーティングでコートされることが可能である。テーブルトップは一連の材料、例えば、石、大理石、ラミネックスでカバーされることが可能であり、引っかき抵抗性があり、清掃（および殺菌）が簡単な表面をもたらす。キッチンの流し台のはねよけ板はこれらの特性が必要でありそして調理器具がもたらす高温にも抵抗力がなければならない。
【０００３】
要求される物理的機能的特徴を有する表面を得ること、かつさらに大理石、強化ガラス及びタイルのような製品を使用しないで見て美しくそして装飾的であることは困難である。ポリウレタンコーティングは通常薄くそして透明か又は単一のソリッドカラーによって着色されておりそして一般的には興味深い装飾的な効果を全くもたらさない。塗装は概してツヤのない色を加えるだけであり、さらなる装飾的な効果又は野外的な特徴（field characteristics）の深みもない。
【発明の開示】
【発明が解決しようとする課題】
【０００４】
様々な産業が特定の機能的な特徴を有する表面を、目に訴える装飾的な効果と組み合わせて、提供するという問題に直面している。例えば、自動車産業は耐久性があり、耐水性で、強い等の性質を持ち、消費者にも訴える、新しくそして他と異なる乗り物の表面を提供するという問題に直面している。これは薄いソリッドカラーのベースコートを適用すること、及び非常にムラが無くそして標準的な伝統的な真珠光沢の効果を表現する薄いトップ層を適用することを必要とする。
【課題を解決するための手段】
【０００５】
本発明はコーティング組成物を適用することに基づいて独特の装飾的な外観を有する基材のような物品、及びこの物品／装飾的外観を製造する方法を提供する。
【０００６】
第一の態様では、本発明はエポキシ及び／又はヒドロキシル基を含有する樹脂成分、硬化剤成分及び特殊効果顔料でできた硬化コーティングを含む基材を提供する。ここで特殊効果顔料は不均一に硬化コーティング中で分散されている。
【０００７】
この硬化コーティング組成物は、陰影の変動によって特徴づけられる装飾的なパターン及び「三次元効果」を結果としてもたらす不均一に分散する特殊効果顔料を有する。それゆえに、この特殊効果顔料の不均一な分布の拡大は、パターンが視覚的な観察によって見ることができるようにするはずである。
【０００８】
特殊効果顔料とともに、標準的な厚い、透明なエポキシ又はヒドロキシル基の樹脂を使用することは、厚いコーティング組成物が形成されることを可能にし、そしてこの適用技術はこの特殊効果顔料がこの顔料の不均一分散を通じて作製された装飾的パターン中で懸濁されることを可能にする。他の薄く適用した特殊効果顔料を含有するコーティング組成物と異なり、この特殊効果顔料は乾燥する前に組成物のいたるところに均質的に分散されない。その代わりに、それらはコーティングを適用する間に適用されるパターンに応じてコーティング内で不均一に分散され、そしてこのコーティング表面は硬化する前に安定化し、滑らかなコーティング表面を伴うコーティング内にこのパターンを懸濁させる。
【０００９】
コーティング組成物は好ましくは懸濁助剤及び／又は透明着色剤をさらに含む。この懸濁助剤は特殊効果顔料の懸濁及び硬化していないコーティング組成物の粘性を支援する。透明着色剤は粒子状顔料によって引き起こされる不透明化をすることなくコーティングに色合い(colour tint)を加える。
【００１０】
さらなる態様において、本発明は基材に装飾的効果を創造する方法を提供し、この方法はエポキシ及び／又はヒドロキシル基を含有する樹脂成分、硬化剤成分及び特殊効果顔料を含む装飾的コーティング組成物を基材に適用すること、この適用したコーティング（これには特殊効果顔料がコーティング組成物中に不均一に分散される）にパターンを創造すること、このコーティングの表面を安定化すること、及びこのコーティング組成物を硬化することを含む。
【００１１】
またさらなる態様において、本発明は上述した基材を含む物品を提供する。
【発明を実施するための最良の形態】
【００１２】
本発明の装飾的なコーティング組成物は基材を提供し、この基材はこの組成物でコートされており、特別な半透明の効果を伴い、そしてランダムなこともあるパターン、例えば渦巻きパターン、又はより秩序だてられたパターン、特にこの基材表面のためにデザインしたパターンを伴う。この装飾的なコーティング組成物は半透明の効果を提供し、この組成物は比較的粘性があるが（硬化前の適用の際）、この粘性はそこで特殊効果顔料を懸濁させることを支援し、この組成物が基材の表面で安定化するとパターン又はイメージはコーティング内にとりこまれ保存される（captured)。このパターン又はイメージは外観は三次元的であり、これはこのコーティングの特殊効果顔料がコーティングの表面の横方向及びコーティングの厚みの両方で不均質に分散されていることを意味する。
【００１３】
エポキシ及びヒドロキシル基の（ウレタン）系コーティングは耐水性であり、そしてそれゆえ細菌をかくまうことがない。その結果として、このコーティングは、商業的なキッチンベンチ、床、壁及び流し台のはねよけ板、さらにテーブルトップを含む食物を準備する領域用に非常に衛生的な表面を提供する。これは重大な利点をしっくいタイル、材木及びその他の多孔質の表面に提供する。
【００１４】
「基材」という用語はここで広い意味で使用されそして装飾的なコーティングが適用されることがあるあらゆる材料をいう。好適な基材の例はコンクリート、テラッコッタ、タイル、プラスターボード、ファイブロセメント、ファイバーボード、チップボード、鉄、ステンレス、金属合金、ＭＤＦ、ベニヤ板、ガラス、ラミネックス、ファイバーガラス、ＰＶＣ、ポリプロピレン、ポリエチレン及びポリスチレンである。「物品」という用語は基材を含む任意の対象物、例えばテーブル、ベンチ又は流し台のはねよけ板を言う。
【００１５】
装飾的なコーティング組成物の成分は、エポキシ及び／又はヒドロキシル基を含有する樹脂成分、硬化剤成分、及び特殊効果顔料である。
【００１６】
主要な樹脂成分は単一の樹脂又は二つ若しくは三以上の樹脂の組合せでもよい。
【００１７】
エポキシ樹脂
使用されることがある樹脂の二つの分類のうちの一つはエポキシ樹脂である。エポキシ樹脂という用語は広く使用され、一つの又は二以上の、好ましくは二つの、エポキシ基を含むあらゆる樹脂を含む。適当な下位分類は芳香族及び脂肪族エポキシ樹脂である。芳香族エポキシ樹脂の分類はビスフェノールエポキシ誘導体を含む。
【００１８】
好ましくはエポキシ樹脂は１０００〜５０００ｃｐｓの、さらに好ましくは２５００〜４５００ｃｐｓの、そしてより好ましくは３０００〜４０００ｃｐｓの粘性を有する。
【００１９】
いくつかの好適なエポキシ樹脂は以下である：
Ａ．以下の化学式のビスフェノールＡジグリシジルエーテル（「ＤＧＥＢＡ」）
【化１】
2008511692.tif 000002
Ｂ．ビスフェノールＡ水素化（脂肪族）ジグリシジルエーテル
【化２】
2008511692.tif 000003
Ｃ．以下の化学式のビスフェノールＦジグリシジルエーテル
【化３】
2008511692.tif 000004
及びそれらの異性体；
Ｄ．ポリグリコールエポキシ及びそれらの誘導体及び／又は
Ｅ．その好適な例がブチルグリシジルエーテル、クレシルグリシジルエーテルである、脂肪族モノエポキシ、及びそれらの誘導体。
【００２０】
ビスフェノールＦジグリシジルエーテルはオルト−パラ異性体又はパラ−パラ及びオルト−パラ異性体の組合せを含んでもよい。
【００２１】
好ましくは、使用されるエポキシ樹脂のエポキシ当量（ＥＥＷ）は約１６０〜２４０である。
【００２２】
上記Ａ〜Ｃの分類で概説した特定の樹脂のそれぞれの場合において、好ましいエポキシ当量（ＥＥＷ）は以下に概説するとおりである。
【００２３】
Ａの場合、約１６０〜約２４０、好ましくは約１８０〜約２００である。Ｂの場合、ＥＥＷは約１６０〜約２４０、好ましくは約２００〜約２２０であってもよい。ＣのＥＥＷは好ましくは約１７０である。
【００２４】
単一のエポキシ樹脂が唯一のエポキシ樹脂成分として使用されてもよく、又は異なる樹脂の組合せが使用されて変化する特性をもつコーティングを創成することもできる。この組合せの選択は終わりがなく、そして概してコストに対する異なるエポキシの利益特性と不利益特性のバランスに基づく。例えば、水及び日光に抵抗力のあるエクステリアバージョンは高価な日光耐黄変性の樹脂といくつかの廉価の樹脂とを組み合わせることにより製造されることが可能である。また、適用を簡略化するための粘性を変化させることを伴ってコーティング組成物が製造されることが可能である。
【００２５】
一例として、耐熱性及び耐水性を備えそしてそれゆえに屋外用途で使用されることが可能なコーティングは、以下の範囲のエポキシ樹脂成分を含む；約５０％より多いＡ又はＣ、約５０％未満のＤ及び約１０％未満のＥ。
【００２６】
エクステリア使用のための別の例では、コーティング組成物のエポキシ樹脂成分は約５０％より多いＢ、約５０％未満のＤ及び約１０％未満のＥを含んでもよい。
【００２７】
エクステリア使用のための別の例では、コーティング組成物のエポキシ樹脂成分は約７０〜１００％のＢ、約０〜３０％のＤ及び約５％のＥを含んでもよい。
【００２８】
エクステリア使用のための別の例では、コーティング組成物のエポキシ樹脂成分は約７５〜８５％のＢ、約１５〜２５％のＤ及び約５％のＥを含んでもよい。
【００２９】
インテリア使用のためには、一つの好適なエポキシ樹脂混合物は約５０％より多いＡ又はＣ、約５０％未満のＤ及び約１０％未満のＥを含む。
【００３０】
インテリア使用のための別の例では、冷却組成物のエポキシ樹脂成分は約７０〜９０％のＡ又はＣ、約１０〜３０％のＤ及び約５％未満のＥを含む。
【００３１】
このエポキシ樹脂は最終的にコートした基材に強靱性、剛性及び高温性能という際だった特性を与える。樹脂及び硬化剤成分の性質は、以下に記載したとおり、組み合わせて、特殊効果顔料を組成物中に懸濁させる能力を伴うコーティング組成物を提供し、これにより装飾的な効果が表現されることが可能になる。
【００３２】
ヒドロキシル基樹脂
使用されることがある樹脂の別の分類はヒドロキシル基樹脂である。ポリイソシアネート硬化剤と反応すると、これらはポリウレタンを形成する。
【００３３】
ヒドロキシル基樹脂という用語は全てのヒドロキシル基を含む樹脂を包含する。好ましくはヒドロキシル基樹脂は二つ又は三以上のヒドロキシル基を含み（一般にポリオールとして言及される）、好ましくは二つのヒドロキシル基を含む。このポリオールは脂肪族又は芳香族であってもよい。この脂肪族又は芳香族ポリオールは他の官能基を含んでもよく、そして例えばポリエステル又はアクリルから誘導されたものでもよい。
【００３４】
ヒドロキシル基樹脂の二つの好適な分類は以下である：
●ヒドロキル化ポリエステル（芳香族及び脂肪族の両方）
●ヒドロキル化アクリル（芳香族及び脂肪族の両方）
【００３５】
この「ヒドロキシル化ポリエステル」は酸及びポリオールの反応生成物である。
【００３６】
この「ヒドロキル化アクリル」はヒドロキシル基を含むアクリル又はアリル基モノマー（すなわちヒドロキシル官能化アクリル又はアリル基モノマー）から作られる。ヒドロキシル基エチルメタクリレートは従来型のアクリルポリオールモノマーの一例である。
【００３７】
アリル基モノマーの好適な例はアリル基アルコール、アリル基モノエトキシレート及びアリル基モノプロポキシレートを含む。Ａｃｒｙｆｌｏｗシリーズのポリオールは特に好適であり、そしてこれらのモノマーを含む。これらのモノマーは、多くの従来型のアクリルモノマーと比べて、結果物であるポリオール中の末端ＯＨ官能価の量を増加させる連鎖移動剤である。
【００３８】
ポリオールは好ましくは非黄化ポリオールであり、特に組成物が透明な組成物であるか、又は所与のポリオールから誘導されたウレタンの黄化により影響をうけることがある色である場合の用途のためのものである。いうまでもなく、装飾的なコーティング組成物はウレタンの黄化による影響を受けない着色された組成物であり、ポリオールの同一性は重要ではない。概して、この脂肪族ポリオールは非黄化性である。
【００３９】
ポリエステル及びアクリルポリオールは好ましくは低粘性材料である。これらのポリオールの粘性は１０００ｃｐｓ〜５０００ｃｐｓ、好ましくは２５００ｃｐｓ〜４５００ｃｐｓ、さらに好ましくは３０００ｃｐｓ〜４０００ｃｐｓの範囲にある。全ての粘性は２５℃で測定される。
【００４０】
ポリオール樹脂は最終的にコートした基材に物理的安定性及び良好なプロセス能力という際だった特性を与える。ヒドロキシル基樹脂及び硬化剤成分の性質も、以下に記載したとおり、組み合わせて、特殊効果顔料を組成物中に懸濁させる能力を伴うコーティング組成物を提供し、これにより装飾的な効果が表現されることが可能になる。
【００４１】
硬化剤
好ましい硬化剤は上記から選択した特定の樹脂のために使用される。エポキシ樹脂の場合、硬化剤は好適にアミン系硬化剤である。ポリオール樹脂の場合は、硬化剤はポリオールと反応する任意の官能基、例えばイソシアネート、が好適にベースにされる。ポリオールとイソシアネート硬化剤の組合せはウレタンコーティング組成物を創りだす。
【００４２】
コーティング組成物の硬化剤成分は単一の硬化剤又は二つ若しくは三以上の硬化剤の組合せであってもよい。
【００４３】
上述のとおり、樹脂がエポキシ樹脂である場合、硬化剤成分はアミン硬化剤を好適に含む。アミン硬化剤という用語は、エポキシドと反応してエポキシ樹脂を硬化させる任意のアミン基を含む組成物を包含する。アミン硬化剤は第一アミン又は第二アミンであってもよい。第一アミン又は第二アミンは脂肪族又は芳香族アミン、好ましくはポリ官能基脂肪族又は芳香族アミンそしてそれらの誘導体であってもよい。
【００４４】
使用されるアミン硬化剤の量はエポキシ樹脂の量に匹敵するように選択され、そして使用されるエポキシ樹脂のエポキシ当量によって決まる。本出願書類での教示に基づいて所与の特定の成分の好適な比率を定めることは本発明の技術分野における当業者の能力の範囲内である。
【００４５】
好ましくは、アミン硬化剤は以下を含む群から選択される：
Ａ．ジエチレントリアミン（ＤＥＴＡ）、テトラエチレントリアミン（ＴＥＴＡ）及びそれらの誘導体（それらの線状アミン付加化合物を含む）を含む線状多官能基アミン、
Ｂ．ポリエーテルトリアミンのような、修飾脂肪族アミン、
Ｃ．脂環式アミン、及びそれらの誘導体、
Ｄ．芳香族アミン。
【００４６】
装飾的効果を有するコーティングが耐熱性及び耐水性を有し、そしてそれゆえに屋外用途に好適な、上記の好ましい実施態様において、アミン硬化剤は好ましくは修飾脂肪族アミン又はポリエーテルトリアミンである。
【００４７】
装飾的効果を有するコーティングがインテリアで使用するのに好適である、上記の好ましい実施態様において、アミン硬化剤成分は脂環式アミンを含む。
【００４８】
上記にリストされたＡ、Ｂ及びＣの群のアミンは臭いが少なくかつ刺激性が少ないコーティング組成物をもたらし、そしてこの理由により好まれることがある。
【００４９】
樹脂がヒドロキシル基を含む樹脂、例えばポリオールである場合、この硬化剤は好ましくはイソシアネートである。イソシアネートという用語は全ての芳香族又は脂肪族イソシアネートを包含する。イソシアネートは好ましくはポリイソシアネート（二つ又は三以上のイソシアネート基を含む）である。イソシアネートは好適に低粘性のポリイソシアネートである。ポリイソシアネートは好ましくは１００％固体のポリイソシアネートである。
【００５０】
脂肪族イソシアネート硬化剤の好適な例はモノマーイソシアネートのビウレット（バイエル  Ｄｅｓｍｏｄｕｒ（登録商標）Ｎ１００）、モノマーイソシアネートのトリマー（バイエル  Ｄｅｓｍｏｄｕｒ（登録商標）Ｎ３４００）、モノマーイソシアネートのユレトディオン（Uretdione)（バイエル  Ｄｅｓｍｏｄｕｒ（登録商標）Ｎ３４００）及びモノマーイソシアネートのアロファネート（バイエル  Ｄｅｓｍｏｄｕｒ（登録商標）ＶＰ  ＬＳ２１０２）を含む。
【００５１】
上記で概説したエポキシ及びヒドロキシル基樹脂のための硬化剤の共通の特徴は、樹脂のエポキシ又はヒドロキシル基と反応するための反応基に窒素原子を含むことである。
【００５２】
コーティング組成物において必要とされるアミン硬化剤の量は、エポキシ樹脂成分が必要とする量によって示される。同様のやり方で、イソシアネート硬化剤の量はポリオール成分が必要とする量によって示される。
【００５３】
特殊効果顔料
コーティング組成物の第三の成分は特殊効果顔料である。特殊効果顔料は、光を操作して視覚的効果を生む化合物の認知された分類である。概して無機化合物が好ましい、しかし有機化合物も特殊な視覚効果を生むために使用されることができる。特殊効果顔料は、透明効果顔料（真珠光沢顔料を含む）、発光顔料（蛍光及びリン光を示すもの）、熱変色及び光発色顔料の群によって、広範に実証されている。
【００５４】
真珠光沢効果顔料は真珠光沢又は玉虫色効果を生む透明効果顔料であり、低屈折率材料でできた小平板に高屈折率材料を被覆したものをベースとする。
【００５５】
発光材料は好適な励起で光（可視光、赤外線又は紫外線）を発する材料であるが、光輝くまでにはならない。蛍光は、発光顔料が励起条件下で光を発しているときに生まれる視覚的効果である（例えば、昼光蛍光）。リン光は励起が中止した後で蛍光顔料による光の放出によって生じた視覚的効果である（例えば、暗闇での光）。
【００５６】
熱変色顔料は熱にさらされると色を変える顔料である。
【００５７】
光発色顔料は富ＵＶ光源にさらされると色を変える顔料である。
【００５８】
上述した群の中の顔料を含む多様な特殊効果顔料は、装飾的コーティング組成物において好適に使用されることができる。これらは一般に真珠ツヤ顔料、金属光沢効果顔料、光変色顔料及び色ずれ効果顔料と称される。一又は二以上の顔料が、望まれる効果に応じて、組成物に使用されることができる。
【００５９】
特殊効果顔料の好適な例は、 Merck社 Xirallic（登録商標） チタニウム二酸化物を被覆した合成アルミニウム酸化物小平板; Merck社 Biflair（登録商標） ビスマス酸塩化物; Merck社 Ivioden（登録商標） 金属酸化物を被覆した真珠ツヤマイカ; Merck社 Colourstream（登録商標） 屈折性金属酸化物を被覆した合成シリカ二酸化物; BASF社 Chroma（登録商標） Colibri（登録商標）, 真珠ツヤ出し; BASF社 Chroma（登録商標）, Colibri（登録商標）,真珠ツヤ出し; Honeywell 社 Lumilux（登録商標） 顔料; Beaver Luminescers 社, Beaver 発光顔料; Wengzhoa Kunwei Pearl Pigments 社, 真珠顔料; Taizhu Group 社, Taizhu（登録商標） 真珠光沢顔料; Amantech Pearlescent Pigments USA社; Sumica 真珠顔料; Changzhou Huazhu Pigments 社, 真珠顔料, Iridescent G シリーズ; Fitz-Chem 社, Concord カラー顔料; Wezhou Kuncai Pearlescent Pigment 社, 真珠顔料;, Novant Chemicals, Sirius 真珠光沢顔料; Shantou Longhau Pearl Pigments 社, マイカチタニウム真珠; Englehard, Merlin（登録商標）, Lumina（登録商標）, Firemist（登録商標）, Mearlite（登録商標）, Sante Fe（商標）, Black Olive（商標）; Tritech 社, Tritium（商標） SPO, Super Luminous（商標）; Glotech International 社, Glotech 顔料; HW Sands 社, 赤外線及び紫外線顔料及び／又は Cleveland Pigments & Color 社, 蛍光顔料を含む。
【００６０】
特殊効果顔料はコーティング組成物中に懸濁され、そして組成物の比較的高い粘性が或るやり方で顔料が懸濁されることを確実にするが、そのやり方は基材へ適用している間の再分配が、硬化前に適用したパターンに基づいて視覚効果を生じることを可能にする。
【００６１】
好ましい実施態様において、特殊効果顔料はコーティング組成物において、コーティング組成物の総質量に対して、約５質量％未満、さらに好ましくは約２質量％未満、より好ましくは約０．１〜約１質量％、そして最も好ましくは約０．６質量％〜約１質量％の量で使用される。
【００６２】
好ましくは、基材に適用する前の装飾的コーティング組成物の粘性は、１０００ｃｐｓ〜５０００ｃｐｓ、好ましくは２５００ｃｐｓ〜４５００ｃｐｓ、より好ましくは３０００ｃｐｓ〜４０００ｃｐｓの範囲である。樹脂、硬化剤及びその他の成分（通常は薄める溶剤はない）の適当な選択がこの粘性の組成物をもたらす。この装飾的コーティング組成物の粘性が選択されると、０．１〜５ｍ２／ｌのコーティング厚が得られ、約０．１ｍｍ〜５ｍｍの乾燥フィルム厚（単一適用）をもたらす。好ましくは単一コーティング厚は０．５〜３ｍ２／ｌであり、約０．５ｍｍ〜３ｍｍの乾燥フィルム厚をもたらす。
【００６３】
装飾的コーティング組成物は添加剤、例えば懸濁助剤及び／又は透明着色剤をさらに含んでもよい。
【００６４】
懸濁助剤は特殊効果顔料の組成物中での懸濁を支援するため、及び基材に適用される間又は後、ただし硬化する前に装飾的パターンを組成物中に生じさせることを可能とするために、加えられてもよい。特殊効果顔料の組成物中での懸濁を支援するために又は組成物を濃化するために作用するあらゆる懸濁助剤が使用可能である。好適な例は有機的に修飾した粘土例えばベントナイト及びヘクトライト粘土、ヒュームドシリカ、アタパルガイト及び修飾した尿素及びポリアミドである。
【００６５】
好ましい懸濁助剤は有機的に修飾したベントナイト粘土である。この懸濁助剤は好ましくはコーティング組成物の総質量に対して、約０質量％〜約５質量％、好ましくは約０質量％〜約２質量％、最も好ましくは約０．５質量％〜約１質量％の量で存在する。
【００６６】
透明着色剤もコーティング組成物に含まれてよい。好適な着色剤は色の安定な透明染料例えば一連の金属錯体染料である。この金属（銅又はクロム）の有機錯体に対する比は、例えば黄色、赤、青及び黒を伴う主要な色の完全スペクトルを創るために、１：１〜１：２の範囲にある。この有機成分は好ましくはアゾ又はアゾメチン基を含む。
【００６７】
透明化剤の好適な例はBASF社 Neozapon（登録商標） 染料, Ciba社 Irgalon（登録商標） 染料及び Dystar UK社 Dystar（登録商標） 染料である。透明染料は通常は樹脂成分を含むコーティングにおいて使用されない。しかしながら、透明色成分の使用は装飾的効果の形成において役に立ちそして液体ガラスと同種の特殊効果を有するコートした基材に寄与する。
【００６８】
着色剤は好ましくはコーティング組成物の総質量に対して、約０質量％〜約５質量％、好ましくは約０質量％〜約２質量％、最も好ましくは約０．５質量％〜約１質量％の量で存在する。
【００６９】
コーティング組成物は好ましくは「溶剤を含まない」。これはコーティング組成物が実質的に水性、又は非水性のあらゆる溶剤を含まないことを意味する。溶剤がないことは望ましい装飾的効果の実現に寄与するより濃い濃度を有する組成物において役に立つ。いくつかの随意的な添加剤が少量の溶剤の状態で存在してもよく、そしてそれゆえこの組成物は完全にあらゆる溶剤を含まないわけではないと理解される一方で、好ましくは樹脂又は硬化剤を可溶化し、これらの成分間の反応を完了させる又はこの組成物の粘性をかなり低下させることを意図して溶剤を付加することはない。
【００７０】
樹脂及び硬化剤の選択はコーティングの性能特性を決定する。耐久性、耐摩耗性及び清浄化が容易という特性が望ましくそして上述の成分を使用することによって得られる。高性能の耐研磨性はポリウレタン含有コーティング（ポリオール樹脂とイソシアネート硬化剤から誘導される）の使用によってもたららされる。概して、本発明の装飾的効果のあるコーティングは床、壁、家具又は装飾性、高い耐久性及び耐摩耗性のあるコーティングが必要とされるあらゆる表面に好適である。好適な用途は商業用及び屋内用の床及びキッチンの流し台のはねよけ板、小売店及び事務所、工場及びショールームの床、壁アート、スイミングプール、シャワー及び浴室の床及び壁、ベンチの表面及びテーブルトップ、壁パネル、適切な作り付けの備品並びに広範囲の建築的装飾用途を含む。これらのアイテムはこの基材を含む物品の例である。この基材は物品の表面であってもよく、又は物品に添えられた別のアイテムであってもよい（例えばテーブルトップを取り付けたテーブルの場合）。
【００７１】
さらなる化合物がコーティング組成物において随意的に使用されてもよい。これらは触媒、例えば硬化促進剤又は遅延剤、例えばトリス−（ジメチルアミノメチルフェノール、ＭＥＫ又はＭＩＢＫ可塑剤、レオロジー改質剤、ワックス、シリコーン及び湿潤剤を含む。
【００７２】
本発明はまたエポキシ及び／又はヒドロキシル基含有樹脂成分、窒素含有硬化剤成分及び特殊効果顔料を混合することによって溶剤を含まない装飾的なコーティング組成物を製造する方法も提供する。好ましくは懸濁助剤及び／又は着色剤が組成物にこの段階で加えられる。他の随意的な添加剤もこの段階で含まれてよい。
【００７３】
この組成物はまず特殊効果顔料と任意の他の添加剤を樹脂成分に加えることにより混合され、そしてそれからこれを硬化剤成分と混合する。懸濁助剤が使用されている場合、最終的なコーティング組成物が十分な粘性となり特殊効果顔料を懸濁状態で運ぶことを確実なものにするために、懸濁助剤は好ましくは硬化剤成分に加えられる。
【００７４】
ひとたび樹脂成分、硬化剤成分及び特殊効果顔料が、任意の他の添加剤と一緒に混合されると、適用してパターンを創成する前に組成物が硬化することを防ぐために、組成物を適当な時間内、好ましくは１時間以内に基材に適用することが必要になる。
【００７５】
別の実施態様において、特殊効果顔料を含み全ての添加剤を含む樹脂成分及び硬化剤成分（必要に応じて懸濁助剤も含む）は、別々に保管されそして使用の直前にすなわち、基材に適用する前に混合される。従って、本発明は、樹脂を含む第一の部分、硬化剤を含む第二の部分、及び第一及び第二の部分のいずれかに存在する特殊効果顔料を含む本発明の装飾的コーティング組成物を形成するための一式（キット）を含む。
【００７６】
適用技術
本発明はまた基材に装飾的効果を創成する方法も提供し、装飾的なコーティング組成物を基材に適用することを含む。組成物は、任意の器具、例えばコテ、ヘラ、刃物、ローラー、スプレー及びそれらに類するものを使用して、基材に適用される。組成物の粘性は基材に適用されるときに、硬化する前では、概して約１０００〜５０００ｃｐｓであり、そして好適には２５００ｃｐｓ〜４５００ｃｐｓであってもよい。
【００７７】
装飾的コーティング組成物の単一コートを適用している間、又は単一コーティングを適用した後だが硬化する前は、硬化していない厚いコーティング組成物を好適な器具（例えば上述した適用器具）で引きずり抜くことによって、コーティングにパターンが生じ得る。これにより特殊効果顔料粒子が不均一に分散したパターンを引かれ、これは引きずったパターンに対応している。
【００７８】
パターンが創られた後は、コーティングの表面は平坦な又は実質的に平坦な状態に安定化し、一方特殊効果顔料は引きずる動作によって創られた不均一に分散したパターンのままである。コーティングはその後時間がたつにつれ樹脂と硬化剤の反応で硬化（乾燥）する。エポキシ樹脂系のコーティングの場合、好ましくは、コーティングは１５℃またはそれより高い温度で硬化される。より高い温度を適用して乾燥プロセスを早めてもよく、例えばコーティングを約５０℃でオーブン乾燥してもよい。
【００７９】
本明細書において、文脈が要求するかさもなければ明白な言語又は必要な意味合いによって要求される場面を除いて、「含む」又はその変形例えば「含み」又は「含んでいる」という語は包含的な意味で使用される、すなわち述べられた特徴が存在することを明確に述べるが、本発明の多様な実施態様におけるさらなる特徴が存在すること又は付加することを排除しない。
【００８０】
本明細書において使用されるように、文脈が明白にそうでないと指示していなければ、単数形「一つの（ａ）」、「一つの（ａｎ）」及び「この（ｔｈｅ）」は複数の言及を含む。従って、例えば、「一つの樹脂成分」という言及は複数の樹脂の複数の混合物を含み、「一つの添加剤」という言及は二つ又は三以上のそのような複数の添加剤、及びそれに類する物の複数の混合物を含む。
【実施例】
【００８１】
本発明は以下の非限定的な例を参照してこれから説明される。
【００８２】
例１：
インテリアコーティング
【表１】
2008511692.tif 000005
【００８３】
例２：
インテリア／エクステリアコーティング
【表２】
2008511692.tif 000006
【００８４】
例３：
エクステリアコーティング
【表３】
2008511692.tif 000007
【００８５】
例４：
インテリアコーティング
【表４】
2008511692.tif 000008
【００８６】
例５：
インテリア／エクステリアコーティング
【表５】
2008511692.tif 000009
【００８７】
例６：
エクステリアコーティング
【表６】
2008511692.tif 000010
【００８８】
例１のコーティング組成物は５０．６％の量のＤＧＥＢＡエポキシ樹脂（ダウケミカル供給）、１２．８％の量のポリグリコールエポキシ樹脂（ダウケミカル供給）、０．６％の量のメルク社のＩｒｉｏｄｅｎパール特殊効果顔料、及び０．６％の量のＢＡＳＦ社のＮｅｏｚａｐｏｎ染料を混合すること、及びこれと別に３４．８％の量の脂環式アミン（Ａｎｃａｍｉｎｅ  １６１８）及び０．６％の量のベントナイト懸濁助剤（ズードケミー  Ｔｉｘｏｇｅｌ  ＭＰ２５０）を混合することにより用意した。
【００８９】
この二つの混合物をその後混合して粘性３５００ｃｐｓの組成物をもたらし、そしてコテを使用してファイブロセメント基材に１平方メートル／リットルの厚さで塗った。このコテは組成物を介して引きずられて渦巻き効果を創成した。基材はその後２０℃で１０時間乾燥した。
【００９０】
これは結果として１ｍｍの厚さでかつ渦巻きパターンを含む滑らかな液体ガラスの外観のコーティングを有するコートしたファイブロセメント基材をもたらした。
【００９１】
青と黒の染料を含む例１のコーティングを有する製品を図１に示す。
【００９２】
例２〜６の組成物を例１と同様のやり方で用意した。これらの組成物を器具を使用して基材に適用し、そして硬化する前に硬化していない（uncurred)コーティングにパターンが創成した。赤い染料及びメルク社の（Ｉｒｉｏｄｅｎシリーズの）銀白パールのツヤ出し顔料を伴う例３の硬化したコーティングを図２に示す。この製品はピンクのかすかに光る外観を有する。
【００９３】
青い染料及びメルク社の（Ｉｒｉｏｄｅｎシリーズの）ｃｏｌｏｕｒ  ｓｔｒｅａｍ銀パールの顔料を伴う例３のコーティングを含む敷布を、トイレの壁にかけたものを図３に示す。これは表面の清掃が簡単な魅力的な青−銀−パールの着色をもたらした。
【００９４】
本発明の技術分野における当業者には、本発明の精神と範囲から逸脱することなく多くの改良がなされ得ることが理解される。
【図面の簡単な説明】
【００９５】
【図１】本発明の一実施態様により用意したコート済基材の写真。
【図２】本発明の別の実施態様により用意したコート済基材の写真。
【図３】本発明の別の実施態様により用意したコート済基材の写真。
【図１】
2008511692.tif 000014
【図２】
2008511692.tif 000015
【図３】
2008511692.tif 000016
【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
滑らかで、平坦な装飾的な外観を伴う基材であって、エポキシ及び／又はヒドロキシル基を含有する樹脂成分、硬化剤成分、透明着色剤及び特殊効果顔料でできた単一の硬化したコーティングを含み、特殊効果顔料が該硬化コーティング中で不均一に分布しており、そしてここで滑らかで平坦な装飾的な外観は前記単一硬化コーティングに起因する、基材。
【請求項２】
樹脂成分が、ビスフェノールエポキシ誘導体、ポリグリコールエポキシ及びそれらの誘導体、並びに脂肪族モノエポキシ及びそれらの誘導体からなる群から選択したエポキシの一つ又は混合物から選択したエポキシ樹脂である、請求項１に記載された基材。
【請求項３】
エポキシ樹脂が以下からなる群から選択した一つ又は混合物から選択される、請求項２に記載された基材：
Ａ．以下の化学式のビスフェノールＡジグリシジルエーテル
【化１】
2008511692.tif 000017
Ｂ．ビスフェノールＡ水素化ジグリシジルエーテル
【化２】
2008511692.tif 000018
Ｃ．以下の化学式のビスフェノールＦジグリシジルエーテル
【化３】
2008511692.tif 000019
及びそれらの異性体；
Ｄ．ポリグリコールエポキシ及びそれらの誘導体；並びに
Ｅ．脂肪族モノエポキシ、及びそれらの誘導体。
【請求項４】
エポキシ樹脂成分のエポキシ当量（ＥＥＷ）が１６０〜２４０である、請求項１〜３のいずれか１項に記載された基材。
【請求項５】
硬化剤がアミン硬化剤である、請求項２〜４のいずれか１項に記載された基材。
【請求項６】
アミン硬化剤が、線状多官能アミン；修飾脂肪族アミン；脂環式アミン、及びそれらの誘導体；並びに芳香族アミンを含む群から選択した一つ又は二以上のアミンから選択される、請求項５に記載された基材。
【請求項７】
アミン硬化剤が脂環式アミンである、請求項５に記載された基材。
【請求項８】
アミン硬化剤がポリエーテルアミンである、請求項５に記載された基材。
【請求項９】
樹脂成分がヒドロキシル基含有樹脂である、請求項１に記載された基材。
【請求項１０】
前記ヒドロキシル基含有樹脂成分がヒドロキシル化ポリエステル及び／又はヒドロキル化アクリルの一つ又は混合物を含む、請求項９に記載された基材。
【請求項１１】
ヒドロキシル基含有樹脂がヒドロキシル化アクリル樹脂である、請求項１０に記載された基材。
【請求項１２】
ヒドロキシル基含有樹脂が脂肪族ヒドロキシル基含有樹脂である、請求項９〜１１のいずれか１項に記載された基材。
【請求項１３】
硬化剤がイソシアネート硬化剤である、請求項９〜１２のいずれか１項に記載された基材。
【請求項１４】
樹脂成分が１０００ｃｐｓ〜５０００ｃｐｓの粘性を有する、請求項１〜１３のいずれか１項に記載された基材。
【請求項１５】
樹脂成分が２５００ｃｐｓ〜４５００ｃｐｓの粘性を有する、請求項１４に記載された基材。
【請求項１６】
特殊効果顔料は、透明効果の顔料；発光顔料；熱変色性及び光発色性顔料からなる群から選択した顔料の一つ又は混合物から選択される、請求項１〜１５のいずれか１項に記載された基材。
【請求項１７】
基材に適用して硬化したコーティングを創成するコーティング組成物の総質量に対して、特殊効果顔料は５％未満の量で存在する、請求項１〜１６のいずれか１項に記載された基材。
【請求項１８】
基材に適用するコーティング組成物の総質量に対して、特殊効果顔料は２％未満の量で存在する、請求項１７に記載された基材。
【請求項１９】
基材に適用するコーティング組成物の総質量に対して、特殊効果顔料は約０．１〜約１％の量で存在する、請求項１７に記載された基材。
【請求項２０】
コーティング組成物の粘性が、基材への適用及び硬化したコーティングを創成するための硬化前は、１０００ｃｐｓ〜５０００ｃｐｓである、請求項１〜１９のいずれか１項に記載された基材。
【請求項２１】
基材への適用前のコーティング組成物の粘性が２５００ｃｐｓ〜４５００ｃｐｓである、請求項２０に記載された基材。
【請求項２２】
基材への適用前の組成物の粘性が３０００ｃｐｓ〜４０００ｃｐｓである、請求項２０に記載された基材。
【請求項２３】
基材に適用されそして硬化したコーティングを創成するために硬化されたコーティング組成物が懸濁助剤を含んでなる、請求項１〜２２のいずれか１項に記載された基材。
【請求項２４】
懸濁助剤が、ベントナイト及び／又はヘクトライト粘土を含む有機的に修飾した粘土、ヒュームドシリカ、アタパルガイト、修飾した尿素及びポリアミドからなる群から選択した懸濁助剤の一つ又は混合物から選択される、請求項２３に記載された基材。
【請求項２５】
コーティング組成物の総質量に対して、懸濁助剤は５質量％までの量で存在する、請求項２３又は２４に記載された基材。
【請求項２６】
コーティング組成物の総質量に対して、透明着色剤はコーティング組成物中に５質量％までの量で存在する、請求項１〜２５のいずれか１項に記載された基材。
【請求項２７】
コーティング厚が０．１ｍｍ〜５ｍｍである、請求項１〜２６のいずれか１項に記載された基材。
【請求項２８】
コーティング厚が０．５ｍｍ〜３ｍｍである、請求項２７に記載された基材。
【請求項２９】
請求項１〜２８のいずれか１項に記載された基材を含んでなる物品。
【請求項３０】
物品が壁の覆いである、請求項２９に記載された物品。
【請求項３１】
物品がキッチンの流し台のはねよけ板(splash back)である、請求項２９に記載された物品。
【請求項３２】
物品が商業用及び／又は屋内用の床の覆いである、請求項２９に記載された物品。
【請求項３３】
物品が美術及び／又は壁パネルのアイテムである、請求項２９に記載された物品。
【請求項３４】
物品がスイミングプールのフロアリングである、請求項２９に記載された物品。
【請求項３５】
物品が屋内用及び／又は商業用のベンチのための表面である、請求項２９に記載された物品。
【請求項３６】
滑らかで、平坦な装飾的な外観を伴う基材を形成する方法であって、
エポキシ及び／又はヒドロキシル基を含有する樹脂成分、硬化剤成分、透明着色剤及び特殊効果顔料を含むコーティング組成物を基材に適用すること、
基材（そこでは特殊効果顔料がコーティング組成物中で不均一に分散されている）に適用したコーティング組成物中にパターンを創成すること、
コーティング組成物の表面が安定化することを可能にすること、及び
コーティング組成物を硬化すること、を含んでなる方法。
【請求項３７】
コーティング組成物中にパターンを創成することにはコーティング組成物を介して器具を引きずることを含んでなる、請求項３６に記載された方法。
【請求項３８】
コーティング組成物が０．１〜５ｍ２／ｌの量で適用される、請求項３６又は３７に記載された方法。
【請求項３９】
コーティング組成物が０．５〜３ｍ２／ｌの量で適用される、請求項３８に記載された方法。
【請求項４０】
コーティング組成物が少なくとも５０℃の温度で硬化される、請求項３６〜３９のいずれか１項に記載された方法。
【請求項４１】
基材がキッチンの流し台のはねよけ板である、請求項３６〜４０のいずれか１項に記載された方法。
【請求項４２】
基材が商業用及び／又は屋内用の床の覆いである、請求項３６〜４０のいずれか１項に記載された方法。
【請求項４３】
基材が芸術及び／又は壁パネルのアイテムである、請求項３６〜４０のいずれか１項に記載された方法。
【請求項４４】
基材がスイミングプールのフロアリングである、請求項３６〜４０のいずれか１項に記載された方法。
【請求項４５】
基材が屋内用及び／又は商業用のベンチのための表面である、請求項３６〜４０のいずれか１項に記載された方法。
【手続補正２】
【補正対象書類名】明細書
【補正対象項目名】０００６
【補正方法】変更
【補正の内容】
【０００６】
第一の態様では、本発明はエポキシ及び／又はヒドロキシル基を含有する樹脂成分、硬化剤成分及び特殊効果顔料でできた硬化コーティングを含む基材を提供する。ここで特殊効果顔料は不均一に硬化コーティング中で分散されている。
特にこの基材はエポキシ及び／又はヒドロキシル基を含有する樹脂成分、硬化剤成分、透明着色剤及び特殊効果顔料、でできた単一の硬化したコーティングを含む滑らかで、平坦な、装飾的な外観を有する。ここで特殊効果顔料は不均一に硬化コーティング中で分布しており、そしてここで滑らかで平坦な装飾的な外観は前記単一硬化コーティングに起因する。
【手続補正３】
【補正対象書類名】明細書
【補正対象項目名】００１０
【補正方法】変更
【補正の内容】
【００１０】
さらなる態様において、本発明は基材に装飾的効果を創造する方法を提供し、この方法はエポキシ及び／又はヒドロキシル基を含有する樹脂成分、硬化剤成分及び特殊効果顔料を含む装飾的コーティング組成物を基材に適用すること、この適用したコーティング（これには特殊効果顔料がコーティング組成物中に不均一に分散される）にパターンを創造すること、このコーティングの表面を安定化すること、及びこのコーティング組成物を硬化することを含む。
特に、この装飾的なコーティング組成物は透明着色剤を含む。
【手続補正４】
【補正対象書類名】明細書
【補正対象項目名】００６３
【補正方法】変更
【補正の内容】
【００６３】
装飾的コーティング組成物は添加剤、例えば懸濁助剤をさらに含んでもよい。
【手続補正５】
【補正対象書類名】明細書
【補正対象項目名】００６６
【補正方法】変更
【補正の内容】
【００６６】
透明着色剤もコーティング組成物に含まれる。好適な着色剤は色の安定な透明染料例えば一連の金属錯体染料である。この金属（銅又はクロム）の有機錯体に対する比は、例えば黄色、赤、青及び黒を伴う主要な色の完全スペクトルを創るために、１：１〜１：２の範囲にある。この有機成分は好ましくはアゾ又はアゾメチン基を含む。
【手続補正６】
【補正対象書類名】明細書
【補正対象項目名】００８２
【補正方法】変更
【補正の内容】
【００８２】
例１：
インテリアコーティング
【表１】
2008511692.tif 000020
【手続補正７】
【補正対象書類名】明細書
【補正対象項目名】００９２
【補正方法】変更
【補正の内容】
【００９２】
例２〜６の組成物を例１と同様のやり方で用意した。これらの組成物を器具を使用して基材に適用し、そして硬化する前に硬化していない（uncured)コーティングにパターンが創成した。赤い染料及びメルク社の（Ｉｒｉｏｄｅｎシリーズの）銀白パールのツヤ出し顔料を伴う例３の硬化したコーティングを図２に示す。この製品はピンクのかすかに光る外観を有する。
【国際調査報告】
2008511692.tif 000021
2008511692.tif 000022
2008511692.tif 000023